"下記一般式;式中、R0は水素、炭素数1~30の脂肪族炭化水素基、炭素数3~30の脂環族炭化水素基又は炭素数5~30の芳香族炭化水素基を表す。R1及びR2は、同一若しくは異なって、水素、又はであり、少なくともR1及びR2のいずれかは水素ではない。R3は水素又は炭素数1~4の炭化水素基を表す。Xは2価の飽和炭化水素基を表し、窒素、酸素又は硫黄を含んでいてもよく、又はで置換されていてもよい。Zは2価の飽和炭化水素基を表し、窒素、酸素又は硫黄を含んでいてもよい。R4~R7は、同一若しくは異なって、水素、炭素数1~30の脂肪族炭化水素基、炭素数3~30の脂環族炭化水素基、炭素数5~30の芳香族炭化水素基、又は環構成原子数3~30の複素環基を表す。で表される窒素含有化合物に由来する構成単位を主鎖中に有する変性スチレンブタジエンゴムと、シリカと、下記式1で表される化合物とを含むタイヤ用ゴム組成物。式1中、R21は、水素原子、分岐若しくは非分岐の炭素数1~30のアルキル基、分岐若しくは非分岐の炭素数2~30のアルケニル基、分岐若しくは非分岐の炭素数6~30のアリール基、又は水酸基を表す。R22及びR23は、同一若しくは異なって、水素原子、分岐若しくは非分岐の炭素数1~30のアルキル基、分岐若しくは非分岐の炭素数2~30のアルケニル基、分岐若しくは非分岐の炭素数2~30のアルキニル基、分岐若しくは非分岐の炭素数6~30のアリール基、又は下記式2で表される基を表し、該アルキル基、該アルケニル基、該アルキニル基、該アリール基が有する水素原子が水酸基又はカルボキシル基で置換されていてもよい。R21とR22、R21とR23、又はR22とR23とで環構造を形成してもよい。tは、0~8の整数を表す。式2中、R24は、分岐若しくは非分岐の炭素数1~30のアルキレン基を表す。R25は、水素原子、分岐若しくは非分岐の炭素数1~30のアルキル基、分岐若しくは非分岐の炭素数2~30のアルケニル基、分岐若しくは非分岐の炭素数6~30のアリール基、又は水酸基を表す。pは、0~10の整数を表す。ゴム成分100質量中の前記変性スチレンブタジエンゴムの含有量が5質量以上であり、前記ゴム成分100質量部に対して、前記シリカの含有量が10~150質量部であり、前記シリカ100質量部に対して、前記化合物の含有量が0.1~20質量部である請求項1に記載のタイヤ用ゴム組成物。トレッド用ゴム組成物として用いられる請求項1又は2に記載のタイヤ用ゴム組成物。請求項3に記載のゴム組成物を用いて作製したトレッドを有する空気入りタイヤ。本発明は、前記課題を解決し、加工性、低燃費性、ウェットグリップ性能、耐摩耗性をバランスよく改善できるタイヤ用ゴム組成物、及びこれを用いた空気入りタイヤを提供することを目的とする。本発明は、下記一般式;式中、R0は水素、炭素数1~30の脂肪族炭化水素基、炭素数3~30の脂環族炭化水素基又は炭素数5~30の芳香族炭化水素基を表す。R1及びR2は、同一若しくは異なって、水素、又はであり、少なくともR1及びR2のいずれかは水素ではない。R3は水素又は炭素数1~4の炭化水素基を表す。Xは2価の飽和炭化水素基を表し、窒素、酸素又は硫黄を含んでいてもよく、又はで置換されていてもよい。Zは2価の飽和炭化水素基を表し、窒素、酸素又は硫黄を含んでいてもよい。R4~R7は、同一若しくは異なって、水素、炭素数1~30の脂肪族炭化水素基、炭素数3~30の脂環族炭化水素基、炭素数5~30の芳香族炭化水素基、又は環構成原子数3~30の複素環基を表す。で表される窒素含有化合物に由来する構成単位を主鎖中に有する変性スチレンブタジエンゴムと、シリカと、下記式1で表される化合物とを含むタイヤ用ゴム組成物に関する。式1中、R21は、水素原子、分岐若しくは非分岐の炭素数1~30のアルキル基、分岐若しくは非分岐の炭素数2~30のアルケニル基、分岐若しくは非分岐の炭素数6~30のアリール基、又は水酸基を表す。R22及びR23は、同一若しくは異なって、水素原子、分岐若しくは非分岐の炭素数1~30のアルキル基、分岐若しくは非分岐の炭素数2~30のアルケニル基、分岐若しくは非分岐の炭素数2~30のアルキニル基、分岐若しくは非分岐の炭素数6~30のアリール基、又は下記式2で表される基を表し、該アルキル基、該アルケニル基、該アルキニル基、該アリール基が有する水素原子が水酸基又はカルボキシル基で置換されていてもよい。R21とR22、R21とR23、又はR22とR23とで環構造を形成してもよい。tは、0~8の整数を表す。式2中、R24は、分岐若しくは非分岐の炭素数1~30のアルキレン基を表す。R25は、水素原子、分岐若しくは非分岐の炭素数1~30のアルキル基、分岐若しくは非分岐の炭素数2~30のアルケニル基、分岐若しくは非分岐の炭素数6~30のアリール基、又は水酸基を表す。pは、0~10の整数を表す。前記タイヤ用ゴム組成物は、ゴム成分100質量中の前記変性スチレンブタジエンゴムの含有量が5質量以上であり、前記ゴム成分100質量部に対して、前記シリカの含有量が10~150質量部であり、前記シリカ100質量部に対して、前記化合物の含有量が0.1~20質量部であることが好ましい。前記タイヤ用ゴム組成物は、トレッド用ゴム組成物として用いられることが好ましい。本発明はまた、前記ゴム組成物を用いて作製したトレッドを有する空気入りタイヤに関する。本発明によれば、特定の窒素含有化合物をモノマーとして用いた変性スチレンブタジエンゴム、シリカ及び特定の化合物を含むタイヤ用ゴム組成物であるので、加工性、低燃費性、ウェットグリップ性能、耐摩耗性がバランスよく改善された空気入りタイヤを提供できる。本発明のタイヤ用ゴム組成物は、下記一般式;式中、R0は水素、炭素数1~30の脂肪族炭化水素基、炭素数3~30の脂環族炭化水素基又は炭素数5~30の芳香族炭化水素基を表す。R1及びR2は、同一若しくは異なって、水素、又はであり、少なくともR1及びR2のいずれかは水素ではない。R3は水素又は炭素数1~4の炭化水素基を表す。Xは2価の飽和炭化水素基を表し、窒素、酸素又は硫黄を含んでいてもよく、又はで置換されていてもよい。Zは2価の飽和炭化水素基を表し、窒素、酸素又は硫黄を含んでいてもよい。R4~R7は、同一若しくは異なって、水素、炭素数1~30の脂肪族炭化水素基、炭素数3~30の脂環族炭化水素基、炭素数5~30の芳香族炭化水素基、又は環構成原子数3~30の複素環基を表す。で表される窒素含有化合物に由来する構成単位を主鎖中に有する変性スチレンブタジエンゴムと、シリカと、特定の化合物とを含む。これらの成分を併用することにより、良好な加工性が得られるためシリカを良好に分散でき、更に、優れた低燃費性、ウェットグリップ性能、耐摩耗性が得られる。上記変性スチレンブタジエンゴム変性SBRとしては、例えば、特開2010-116545号公報、特開2010-116546号公報に記載のものを使用することができる。Xで表される飽和炭化水素基としては、例えば、CR8R9lで表される基などが挙げられる。Xで表される飽和炭化水素基が窒素、酸素又は硫黄を含む形態としては、例えば、CR10R11m-NR12-CR13R14n、CR10R11m-O-CR13R14n、CR10R11m-S-CR13R14nなどが挙げられる。R8~R14は、同一若しくは異なって、水素、炭素数1~30好ましくは1~5の脂肪族炭化水素基、炭素数3~30好ましくは3~10の脂環族炭化水素基又は炭素数5~30好ましくは5~10の芳香族炭化水素基を表す。lは3~10好ましくは3~7の整数を表す。複数のCR8R9のそれぞれは同じであっても異なってもよい。m及びnは1~9好ましくは1~6の整数を表す。mが2以上の場合、複数のCR10R11のそれぞれは同じであっても異なってもよく、nが2以上の場合、複数のCR13R14のそれぞれは同じであっても異なってもよい。Zで表される飽和炭化水素基や、該飽和炭化水素基が窒素、酸素又は硫黄を含む形態についても、Xで表される飽和炭化水素基と同様のものが挙げられる。シリカをより良好に分散できるという点から、R0は、水素又は炭素数1~2の脂肪族炭化水素基であることが好ましい。また、R3は、水素又は炭素数1~2の炭化水素基であることが好ましい。また、R4~R7は、脂肪族炭化水素基、芳香族炭化水素基又は複素環基であることが好ましく、脂肪族炭化水素基であることがより好ましい。また、R8~R14は、水素又は炭素数1~2の脂肪族炭化水素基であることが好ましい。上記変性SBRは、スチレン、ブタジエン1,3-ブタジエン、及び上記一般式で表される窒素含有化合物モノマーを共重合して得られる共重合体であって、該窒素含有化合物に由来する構成単位は、主鎖部に含まれている。ここで、主鎖部とは、末端部も含む概念である。上記一般式で表される窒素含有化合物としては、例えば、3-または4-2-アゼチジノエチルスチレン、3-または4-2-ピロリジノエチルスチレン、3-または4-2-ピペリジノエチルスチレン、3-または4-2-ヘキサメチレンイミノエチルスチレンなどが挙げられる。これらは単独で用いても良いし、二種以上を組み合わせて用いても良い。なかでも、シリカをより良好に分散できるという点から、3-または4-2-ピロリジノエチルスチレンが好ましい。上記変性SBRは、少なくとも一方の末端が、窒素、酸素、ケイ素からなる群より選択される少なくとも1種を含む官能基を有する変性剤で変性されていることが好ましく、両末端が該変性剤で変性されていることがより好ましい。これにより、各性能の改善効果を高めることができる。上記変性剤が有する官能基としては、例えば、アミノ基、アミド基、アルコキシシリル基、イソシアネート基、イミノ基、イミダゾール基、ウレア基、エーテル基、カルボニル基、カルボキシル基、ヒドロキシル基、ニトリル基、ピリジル基などが挙げられ、好ましくはアミノ基、アルコキシシリル基である。また、上記変性剤としては、例えば、3-N,N-ジメチルアミノプロピルトリメトキシシラン、3-N,N-ジエチルアミノプロピルトリメトキシシラン、3-N,N-ジメチルアミノプロピルトリエトキシシラン、3-N,N-ジエチルアミノプロピルトリエトキシシラン、3-グリシドキシプロピルトリメトキシシラン、2-4-ピリジルエチルトリエトキシシラン、N-3-トリエトキシシリルプロピル-4,5-ジヒドロイミダゾール、四塩化ケイ素などが挙げられ、好ましくは3-N,N-ジメチルアミノプロピルトリメトキシシランである。上記変性SBRにおける窒素含有化合物の含有量は、好ましくは0.05質量以上、より好ましくは0.1質量以上である。0.05質量未満では、低燃費性及びウェットグリップ性能の改善効果が得られにくい傾向がある。また、上記変性SBRにおける窒素含有化合物の含有量は、好ましくは10質量以下、より好ましくは5質量以下である。10質量を超えると、コストの増加に見合った効果が得られない傾向がある。なお、本明細書において、窒素含有化合物の含有量は、後述の実施例に記載の方法により測定される。上記変性SBRの重量平均分子量Mwは、好ましくは1.0×105以上、より好ましくは2.0×105以上である。1.0×105未満では、低燃費性及び耐摩耗性が悪化する傾向がある。また、該Mwは、好ましくは2.0×106以下、より好ましくは1.5×106以下である。2.0×106を超えると、混練加工性が悪化する傾向がある。なお、本明細書において、重量平均分子量Mwは、後述の実施例に記載の方法により測定される。ゴム成分100質量中の上記変性SBRの含有量は、好ましくは5質量以上、より好ましくは30質量以上、更に好ましくは50質量以上である。5質量未満であると、上記変性SBRを配合した効果が十分に得られない傾向がある。また、上記変性SBRの含有量は、好ましくは90質量以下、より好ましくは80質量以下である。90質量を超えると、混練加工性が悪化する傾向がある。本発明のゴム組成物は、上記変性SBRととともに、他のゴム成分を併用してもよい。他のゴム成分としては、例えば、天然ゴムNR、イソプレンゴムIR、ブタジエンゴムBR、スチレンブタジエンゴムSBRなどのジエン系ゴムが挙げられる。なかでも、良好な破壊強度が得られるという点から、NRが好ましい。NRとしては特に限定されず、タイヤ工業において一般的なものを使用できる。ゴム成分100質量中のNRの含有量は、好ましくは10質量以上、より好ましくは20質量以上である。10質量未満であると、NRを配合した効果が十分に得られない傾向がある。NRの含有量は、好ましくは95質量以下、より好ましくは70質量以下、更に好ましくは50質量以下である。95質量を超えると、上記変性SBRの含有量が少なくなり、十分な低燃費性、ウェットグリップ性能が得られないおそれがある。ゴム成分100質量中の上記変性SBR及びNRの合計含有量は、好ましくは80質量以上、より好ましくは90質量以上であり、100質量であってもよい。80質量未満であると、低燃費性、ウェットグリップ性能、耐摩耗性をバランス良く得られないおそれがある。シリカとしては、例えば、乾式法シリカ無水ケイ酸、湿式法シリカ含水ケイ酸などが挙げられるが、シラノール基が多いという理由から、湿式法シリカが好ましい。シリカのチッ素吸着比表面積N2SAは、好ましくは100m2/g以上、より好ましくは150m2/g以上である。100m2/g未満であると、補強効果が小さく、十分な耐摩耗性が得られないおそれがある。また、シリカのN2SAは、好ましくは300m2/g以下、より好ましくは200m2/g以下である。300m2/gを超えると、シリカが分散しにくくなり、十分な低燃費性が得られないおそれがある。なお、シリカのN2SAは、ASTMD3037-93に準じてBET法で測定される。シリカの含有量は、ゴム成分100質量部に対して、好ましくは10質量部以上、より好ましくは60質量部以上である。10質量部未満であると、シリカ配合による十分な効果が得られない傾向がある。該含有量は、好ましくは150質量部以下、より好ましくは110質量部以下、更に好ましくは90質量部以下である。150質量部を超えると、シリカのゴムへの分散が困難になり、混練加工性が悪化する傾向がある。本発明のゴム組成物は、シリカとともにシランカップリング剤を含有することが好ましい。シランカップリング剤としては、例えば、スルフィド系、メルカプト系、ビニル系、アミノ系、グリシドキシ系、ニトロ系、クロロ系シランカップリング剤などが挙げられる。なかでも、ビス3-トリエトキシシリルプロピルテトラスルフィド、ビス2-トリエトキシシリルエチルテトラスルフィド、ビス3-トリエトキシシリルプロピルジスルフィド、ビス2-トリエトキシシリルエチルジスルフィドなどのスルフィド系が好ましく、ビス3-トリエトキシシリルプロピルジスルフィド、ビス3-トリエトキシシリルプロピルテトラスルフィドがより好ましい。ここで、シランカップリング剤の含有量の下限はシリカ100質量部に対して、好ましくは2質量部以上、より好ましくは6質量部以上であり、上限は好ましくは15質量部以下、より好ましくは10質量部以下である。本発明では、下記式1で表される化合物が使用される。式1中、R21は、水素原子、分岐若しくは非分岐の炭素数1~30のアルキル基、分岐若しくは非分岐の炭素数2~30のアルケニル基、分岐若しくは非分岐の炭素数6~30のアリール基、又は水酸基-OHを表す。R22及びR23は、同一若しくは異なって、水素原子、分岐若しくは非分岐の炭素数1~30のアルキル基、分岐若しくは非分岐の炭素数2~30のアルケニル基、分岐若しくは非分岐の炭素数2~30のアルキニル基、分岐若しくは非分岐の炭素数6~30のアリール基、又は下記式2で表される基を表し、該アルキル基、該アルケニル基、該アルキニル基、該アリール基が有する水素原子が水酸基-OH又はカルボキシル基-COOHで置換されていてもよい。R21とR22、R21とR23、又はR22とR23とで環構造を形成してもよい。tは、0~8の整数を表す。式2中、R24は、分岐若しくは非分岐の炭素数1~30のアルキレン基を表す。R25は、水素原子、分岐若しくは非分岐の炭素数1~30のアルキル基、分岐若しくは非分岐の炭素数2~30のアルケニル基、分岐若しくは非分岐の炭素数6~30のアリール基、又は水酸基-OHを表す。pは、0~10の整数を表す。R21の分岐若しくは非分岐の炭素数1~30好ましくは炭素数3~25、より好ましくは炭素数10~20、更に好ましくは炭素数15~20のアルキル基としては、例えば、メチル基、エチル基、n-プロピル基、イソプロピル基、n-ブチル基、iso-ブチル基、sec-ブチル基、tert-ブチル基、ペンチル基、へキシル基、へプチル基、2-エチルヘキシル基、オクチル基、ノニル基、デシル基、ウンデシル基、ドデシル基、トリデシル基、テトラデシル基、ペンタデシル基、オクタデシル基などが挙げられる。R21の分岐若しくは非分岐の炭素数2~30好ましくは炭素数3~25、より好ましくは炭素数10~20、更に好ましくは炭素数15~20のアルケニル基としては、例えば、ビニル基、1-プロペニル基、2-プロペニル基、1-ブテニル基、2-ブテニル基、1-ペンテニル基、2-ペンテニル基、1-ヘキセニル基、2-ヘキセニル基、1-オクテニル基、デセニル基、ウンデセニル基、ドデセニル基、トリデセニル基、テトラデセニル基、ペンタデセニル基、オクタデセニル基などが挙げられる。R21の分岐若しくは非分岐の炭素数6~30好ましくは炭素数6~10のアリール基としては、例えば、フェニル基、トリル基、キシリル基、ナフチル基、ビフェニル基などが挙げられる。R21としては、水素原子、分岐若しくは非分岐の炭素数1~30のアルキル基、水酸基-OHが好ましく、上記アルキル基がより好ましい。R22及びR23の分岐若しくは非分岐の炭素数1~30好ましくは炭素数1~25、より好ましくは炭素数1~20、更に好ましくは炭素数1~10、特に好ましくは炭素数1~5のアルキル基としては、例えば、上記R21の分岐若しくは非分岐の炭素数1~30のアルキル基と同様の基を挙げることができる。R22及びR23の分岐若しくは非分岐の炭素数2~30好ましくは炭素数2~25、より好ましくは炭素数2~20、更に好ましくは炭素数2~10、特に好ましくは炭素数2~5のアルケニル基としては、例えば、上記R21の分岐若しくは非分岐の炭素数2~30のアルケニル基と同様の基を挙げることができる。R22及びR23の分岐若しくは非分岐の炭素数2~30好ましくは炭素数2~25、より好ましくは炭素数2~20、更に好ましくは炭素数2~10、特に好ましくは炭素数2~5のアルキニル基としては、例えば、エチニル基、プロピニル基、ブチニル基、ペンチニル基、ヘキシニル基、へプチニル基、オクチニル基、ノニニル基、デシニル基、ウンデシニル基、ドデシニル基などが挙げられる。R22及びR23の分岐若しくは非分岐の炭素数6~30好ましくは炭素数6~10のアリール基としては、例えば、上記R21の分岐若しくは非分岐の炭素数6~30のアリール基と同様の基を挙げることができる。R22及びR23としては、水素原子、分岐若しくは非分岐の炭素数1~30のアルキル基、水酸基若しくはカルボキシル基で置換された分岐若しくは非分岐の炭素数1~30のアルキル基、水酸基若しくはカルボキシル基で置換された分岐若しくは非分岐の炭素数6~30のアリール基、上記式2で表される基が好ましく、上記アルキル基、水酸基若しくはカルボキシル基で置換された上記アルキル基がより好ましく、上記アルキル基と、水酸基若しくはカルボキシル基で置換された上記アルキル基との組合せが更に好ましい。tは、0~8の整数を表すが、より好適に加工性、低燃費性、ウェットグリップ性能、耐摩耗性をバランス良く向上できるという理由から、tは0~3であることが好ましく、0であることがより好ましい。R24の分岐若しくは非分岐の炭素数1~30好ましくは炭素数1~15、より好ましくは炭素数1~3のアルキレン基としては、例えば、メチレン基、エチレン基、プロピレン基、ブチレン基、ペンチレン基、ヘキシレン基、へプチレン基、オクチレン基、ノニレン基、デシレン基、ウンデシレン基、ドデシレン基、トリデシレン基、テトラデシレン基、ペンタデシレン基、ヘキサデシレン基、ヘプタデシレン基、オクタデシレン基などが挙げられる。R25の分岐若しくは非分岐の炭素数1~30好ましくは炭素数3~25、より好ましくは炭素数10~20のアルキル基としては、例えば、上記R21の分岐若しくは非分岐の炭素数1~30のアルキル基と同様の基を挙げることができる。R25の分岐若しくは非分岐の炭素数2~30好ましくは炭素数3~25、より好ましくは炭素数10~20のアルケニル基としては、例えば、上記R21の分岐若しくは非分岐の炭素数2~30のアルケニル基と同様の基を挙げることができる。R25の分岐若しくは非分岐の炭素数6~30好ましくは炭素数6~10のアリール基としては、例えば、上記R21の分岐若しくは非分岐の炭素数6~30のアリール基と同様の基を挙げることができる。R25としては、分岐若しくは非分岐の炭素数1~30のアルキル基が好ましい。pは、0~10の整数を表すが、より好適に加工性、低燃費性、ウェットグリップ性能、耐摩耗性をバランス良く向上できるという理由から、pは0~3であることが好ましく、0であることがより好ましい。上記式1で表される化合物としては、例えば、N,N-ジメチルホルムアミド、オクタデカンアミド、N-4-ヒドロキシフェニルオクタデカンアミド、ε-カプロラクタム、サルコシン、N-ラウロイルサルコシン、N-オクタデシルサルコシン、N,N’-エチレンビスオクタデカンアミド、N-1-オキソオクタデシルサルコシンなどが挙げられる。これらは、単独で用いてもよく、2種以上を併用してもよい。上記式1で表される化合物の含有量は、シリカ100質量部に対して、好ましくは0.1質量部以上、より好ましくは0.5質量部以上、更に好ましくは1質量部以上である。0.1質量部未満であると、加工性などの改善効果を充分に得られないおそれがある。また、該含有量は、シリカ100質量部に対して、好ましくは20質量部以下、より好ましくは15質量部以下、更に好ましくは10質量部以下、特に好ましくは8質量部以下である。20質量部を超えると、耐摩耗性が低下するおそれがある。本発明では、上記式1で表される化合物に加えて、更にアミノ酸誘導体を配合することが好ましい。これにより、より好適にシリカの分散性を向上でき、良好な加工性、作業性を維持しつつ、より好適に低燃費性、ウェットグリップ性能、耐摩耗性をバランス良く向上できる。上記式1で表される化合物に加えて、更にアミノ酸誘導体を配合する場合には、上記式1で表される化合物とアミノ酸誘導体との混合物として市販されているSchillSeilacher社製のHT254などを使用してもよい。上記式1で表される化合物とアミノ酸誘導体の合計含有量は、シリカ100質量部に対して、好ましくは0.2質量部以上、より好ましくは1質量部以上である。0.2質量部未満であると、上記式1で表される化合物を配合したことにより得られる効果を充分に得られないおそれがある。また、該合計含有量は、シリカ100質量部に対して、好ましくは20質量部以下、より好ましくは15質量部以下である。20質量部を超えると、加硫後の硬度が低下し、操縦安定性が悪化するおそれがある。本発明のゴム組成物は、カーボンブラックを含有することが好ましい。ここで、カーボンブラックのチッ素吸着比表面積N2SAは、好ましくは60m2/g以上、より好ましくは90m2/g以上である。60m2/g未満では、十分な補強性や耐摩耗性が得られない傾向がある。また、カーボンブラックのN2SAは、好ましくは180m2/g以下、より好ましくは130m2/g以下である。180m2/gを超えると、分散性が悪化し、発熱性が増大する傾向がある。なお、カーボンブラックのN2SAは、JISK6217-2:2001によって求められる。カーボンブラックの含有量は、ゴム成分100質量部に対して、好ましくは5~20質量部である。5質量部未満では、十分な補強性が得られないおそれがあり、20質量部を超えると、十分な低発熱性が得られない傾向がある。本発明のゴム組成物がカーボンブラックを含有する場合、シリカ及びカーボンブラックの合計含有量は、ゴム成分100質量部に対して、好ましくは60~130質量部である。上記範囲内であると、加工性、低燃費性、ウェットグリップ性能、耐摩耗性が良好に得られる。シリカ及びカーボンブラックの合計100質量中のシリカの含有率は、好ましくは50質量以上、より好ましくは65質量以上、更に好ましくは75質量以上である。また、該含有率は、好ましくは95質量以下、より好ましくは93質量以下である。上記範囲内であると、加工性、低燃費性、ウェットグリップ性能、耐摩耗性が良好に得られる。本発明のゴム組成物は、オイルを含有することが好ましい。オイルとしては、パラフィン系プロセスオイル、アロマ系プロセスオイル、ナフテン系プロセスオイルなどのプロセスオイルなどを用いることができる。本発明のゴム組成物がオイルを含有する場合、オイルの含有量は、ゴム成分100質量部に対して、好ましくは5質量部以上、より好ましくは15質量部以上である。また、オイルの含有量は、好ましくは40質量部以下、より好ましくは25質量部以下である。上記範囲内であると、本発明の効果が良好に得られる。本発明のゴム組成物には、前記成分以外にも、ゴム組成物の製造に一般に使用される配合剤、例えば、酸化亜鉛、ステアリン酸、各種老化防止剤、ワックス、硫黄などの加硫剤、加硫促進剤などを適宜配合できる。本発明のゴム組成物は、一般的な方法で製造できる。すなわち、バンバリーミキサーやニーダー、オープンロールなどで前記各成分を混練りし、その後加硫する方法などにより製造できる。本発明のゴム組成物は、タイヤの各部材に使用でき、なかでも、トレッドに好適に使用できる。本発明の空気入りタイヤは、上記ゴム組成物を用いて通常の方法によって製造できる。すなわち、必要に応じて各種添加剤を配合したゴム組成物を、未加硫の段階でタイヤの各部材トレッドなどの形状に合わせて押し出し加工し、タイヤ成型機上にて通常の方法にて成形し、他のタイヤ部材とともに貼り合わせ、未加硫タイヤを形成した後、加硫機中で加熱加圧してタイヤを製造できる。実施例に基づいて、本発明を具体的に説明するが、本発明はこれらのみに限定されるものではない。以下に、モノマー1、重合体1~2の合成で用いた各種薬品について説明する。シクロへキサン:関東化学株製ピロリジン:関東化学株製ジビニルベンゼン:シグマアルドリッチ社製1.6Mn-ブチルリチウムへキサン溶液:関東化学株製イソプロパノール:関東化学株製スチレン:関東化学株製ブタジエン:高千穂化学工業株製テトラメチルエチレンジアミン:関東化学株製変性剤:アヅマックス社製の3-N,N-ジメチルアミノプロピルトリメトキシシラン製造例1モノマー1の合成十分に窒素置換した100ml容器に、シクロへキサン50ml、ピロリジン4.1ml3.6g、ジビニルベンゼン6.5gを加え、0°Cにて1.6Mn-ブチルリチウムヘキサン溶液0.7mlを加えて撹拌した。1時間後、イソプロパノールを加えて反応を停止させ、抽出精製を行うことでモノマー1を得た。製造例2重合体1の合成十分に窒素置換した1000ml耐圧製容器に、シクロヘキサン600ml、スチレン12.6ml11.4g、ブタジエン71.0ml41.0g、モノマー10.29g、テトラメチルエチレンジアミン0.11mlを加え、40°Cで1.6Mn-ブチルリチウムヘキサン溶液0.2mlを加えて撹拌した。3時間後、イソプロパノール3mlを加えて重合を停止させた。反応溶液に2,6-tert-ブチル-p-クレゾール1gを添加後、メタノールで再沈殿処理を行い、加熱乾燥させて重合体1を得た。製造例3重合体2の合成十分に窒素置換した1000ml耐圧製容器に、シクロヘキサン600ml、スチレン12.6ml11.4g、ブタジエン71.0ml41.0g、モノマー10.29g、テトラメチルエチレンジアミン0.11mlを加え、40°Cで1.6Mn-ブチルリチウムヘキサン溶液0.2mlを加えて撹拌した。3時間後、3-N,N-ジメチルアミノプロピルトリメトキシシラン変性剤を0.5ml0.49g加えて撹拌した。1時間後、イソプロパノール3mlを加えて重合を停止させた。反応溶液に2,6-tert-ブチル-p-クレゾール1gを添加後、メタノールで再沈殿処理を行い、加熱乾燥させて重合体2を得た。重合体の重量平均分子量Mwの測定重合体の重量平均分子量Mwは、ゲルパーミエーションクロマトグラフGPC東ソー株製GPC-8000シリーズ、検出器:示差屈折計、カラム:東ソー株製のTSKGELSUPERMALTPOREHZ-Mによる測定値を基に標準ポリスチレン換算により求めた。重合体中の窒素含有化合物の含有量の測定重合体中の窒素含有化合物の含有量モノマー1量は、日本電子株製JNM-ECAシリーズの装置を用いて測定した。以下、実施例及び比較例で使用した薬品について説明する。SBR:旭化成ケミカルズ株製のE15重合体1:主鎖変性SBR製造例2にて製造、Mw:3.0×105、モノマー1量:1.0質量重合体2:主鎖及び末端変性SBR製造例3にて製造、Mw:3.0×105、モノマー1量:1.0質量アミド化合物:SchillSeilacher社製のHT254脂肪酸アミド系加工助剤脂肪酸アミド上記式1で表される化合物N-1-オキソオクタデシルサルコシンとアミノ酸誘導体の混合物脂肪酸アミドの含有率:25~50質量NR:RSS3シリカ:デグッサ社製のULTRASILVN3N2SA:175m2/gカーボンブラック:三菱化学株製のダイアブラックN220N2SA:114m2/gシランカップリング剤:デグッサ社製のSi69ビス3-トリエトキシシリルプロピルテトラスルフィド酸化亜鉛:三井金属鉱業株製の亜鉛華1号ステアリン酸:日油株製のステアリン酸椿老化防止剤:住友化学株製のアンチゲン6CN-1,3-ジメチルブチル-N’-フェニル-p-フェニレンジアミンワックス:大内新興化学工業株製のサンノックNオイル:株ジャパンエナジー製のプロセスX-140硫黄:軽井沢硫黄株製の粉末硫黄加硫促進剤1:大内新興化学工業株製のノクセラーCZN-シクロへキシル-2-ベンゾチアゾリルスルフェンアミド加硫促進剤2:大内新興化学工業株製のノクセラーDN,N’-ジフェニルグアニジン実施例及び比較例表1に示す配合内容に従い、バンバリーミキサーを用いて、硫黄及び加硫促進剤以外の材料を150°Cの条件下で5分間混練りし、混練り物を得た。次に、得られた混練り物に硫黄及び加硫促進剤を添加し、オープンロールを用いて、80°Cの条件下で3分間練り込み、未加硫ゴム組成物を得た。得られた未加硫ゴム組成物をトレッドの形状に成形し、他のタイヤ部材と貼り合わせてタイヤに成形し、170°Cで10分間加硫することで試験用タイヤタイヤサイズ:195/65R15を製造した。得られた未加硫ゴム組成物、及び試験用タイヤを用いて以下の評価を行った。結果を表1に示す。加工性得られた未加硫ゴム組成物を押出し成形し、得られたゴムシートのシート性状を目視により以下の基準で評価した。シート性状が良好なほど、加工性作業性に優れることを示す。なお、以下の基準で◎、○であれば、加工性に問題はない。◎:シート形状が非常に良好○:シート形状が良好△:シート形状が悪い×:シート形状がボロボロ転がり抵抗転がり抵抗試験機を用い、試験用タイヤを、リム15×6JJ、内圧230kPa、荷重3.43kN、速度80km/hで走行させたときの転がり抵抗を測定し、下記計算式により指数表示した。指数が大きいほど、転がり抵抗が低く、低燃費性に優れることを示す。転がり抵抗指数=比較例1の転がり抵抗/各配合の転がり抵抗×100ウェットグリップ性能上記試験用タイヤを装着した車両で湿潤アスファルト路面を走行し、初速度100km/hからの制動距離を測定し、下記計算式により指数表示した。指数が大きいほど、ウェットグリップ性能ウェットスキッド性能に優れることを示す。ウェットグリップ性能指数=比較例1の制動距離/各配合の制動距離×100耐摩耗性上記試験用タイヤを装着した車両で市街地を走行し、8000km走行後の溝探さの減少量から、溝深さが1mm減少するときの走行距離を算出し、下記計算式により指数表示した。指数が大きいほど、耐摩耗性に優れることを示す。耐摩耗性指数=各配合の走行距離/比較例1の走行距離×100表1より、主鎖変性モノマーとして特定の窒素含有化合物を用いた変性SBR重合体1、2と、シリカと、特定の化合物アミド化合物とを用いた実施例では、良好な加工性が得られ、低燃費性、ウェットグリップ性能、耐摩耗性が良好に改善された。特に、実施例1、比較例2、5の対比から、変性SBR、特定の化合物アミド化合物を単独で使用する場合に比べ、これらを併用することで、これらの性能が顕著に改善されることが明らかとなった。"